(57)【要約】【課題】特に耐水性に優れた反射鏡を提供する。【解決手段】反射膜を有する第一のガラス基板と、この第一のガラス基板の反射膜側に対向配置した第二のガラス基板と、前記第一のガラス基板と前記第二のガラス基板とを封止する封着ガラス層とから構成され、第二のガラス基板の前記第一のガラス基板の反射膜面との対向面にも反射膜を形成し、さらに、第一のガラス基板と封着ガラス層との界面、および第二のガラス基板と封着ガラス層との界面に、封止により生じる反応層を形成させた反射鏡。【選択図】図１
2014038118.tif 000002
【特許請求の範囲】
【請求項１】
反射膜を有する第一のガラス基板と、
前記第一のガラス基板の反射膜側に対向配置した第二のガラス基板と、
前記第一のガラス基板と前記第二のガラス基板とを封止する封着ガラス層とから構成することを特徴とする反射鏡。
【請求項２】
前記第二のガラス基板の  前記第一のガラス基板の反射膜を形成した面との対向面に反射膜を有する請求項１記載の反射鏡。
【請求項３】
前記第一のガラス基板と前記封着ガラス層との界面および第二のガラス基板と前記封着層との界面に封止により生じる反応層が形成された請求項１または２記載の反射鏡。
【請求項４】
前記封着ガラス層が形成される  前記第一のガラス基板および／または前記第二のガラス基板上の反射膜の一部をトリミングした請求項１〜３いずれかに記載の反射鏡。
【請求項５】
前記反応層は前記第一のガラス基板および第２のガラス基板に形成した反射膜を貫通し、前記第一のガラス基板および第二のガラス基板に形成された請求項３記載の反射鏡。
【請求項６】
前記反応層が最大深さ３０ｎｍ以上である請求項３〜５いずれかに記載の反射鏡。
【請求項７】
前記第一のガラス基板と前記第二のガラス基板との間は５００μｍ以下である請求項１〜６いずれかに記載の反射鏡。
【請求項８】
前記第一のガラス基板および前記第二のガラス基板が、平板または湾曲形状である請求項１〜７いずれかに記載の反射鏡
【請求項９】
前記第一のガラス基板および第二のガラス基板の厚みが０．０３〜４ｍｍである請求項１〜８いずれかに記載の反射鏡。
【請求項１０】
前記第一のガラス基板および前記第二のガラス基板が、無アルカリガラスまたはソーダライムガラス、化学強化ガラスのいずれかである請求項１〜９いずれかに記載の反射鏡。
【請求項１１】
前記封着ガラス層は、必須成分として低融点ガラスと、任意成分としてセラミックスフィラーおよび電磁波吸収材から選ばれる少なくとも一方を含有する請求項１〜１０いずれかに記載の反射鏡。
【請求項１２】
前記第一のガラス基板と前記第二のガラス基板との空間が、空気、真空、不活性ガスおよび樹脂から選ばれるいずれかで充填されている請求項１〜１１いずれかに記載の反射鏡。
【請求項１３】
前記第一のガラス基板と前記第二のガラス基板との空間に、スペーサーを有する請求項１〜１２いずれかに記載の反射鏡。
【請求項１４】
反射膜を有する第一のガラス基板を準備する工程と、
封着用ガラス体を第二のガラス基板上に形成する工程と、
第一のガラス基板の反射膜面と第二のガラス基板の封着用ガラス体を形成した面とを対向配置し重ね合わせ基板とする工程と、
この重ね合わせ基板の封着用ガラス体を加熱溶融し、第一のガラス基板および第二のガラス基板を封止する工程と、を備えることを特徴とする反射鏡の製造方法。
【請求項１５】
前記重ね合わせ基板を焼成炉内へ入れ前記封着用ガラス体の加熱溶融を行う請求項１４記載の反射鏡の製造方法。
【請求項１６】
前記封着用ガラス体に向けて電磁波を照射し、前記封着用ガラス体の加熱溶融を行う請求項１５記載の反射鏡の製造方法。
【発明の詳細な説明】
【技術分野】
【０００１】
本発明は、太陽光の集光に使用される反射鏡に関し、特に耐水性に優れたものに関する。
【背景技術】
【０００２】
近年、太陽光を集光して得られる熱エネルギーを利用する装置およびシステムが注目されており、太陽光集熱器および太陽光集光システムの開発および実用化が進められている。
【０００３】
例えば、太陽光を集光し、その熱エネルギーにより高温および高圧の蒸気を発生させ、その蒸気を用いてタービンなどを駆動する太陽熱発電システムなどが検討されている。
【０００４】
一般に、反射鏡は、ガラスなどの透明基板の上にアルミニウムや銀などの金属薄膜をコーティングして作製される。しかしながら、このような金属薄膜をコーティングした反射鏡は、表面の金属薄膜が環境雰囲気中の水分、酸素などにより劣化するという問題がある。
【０００５】
現在は、金属薄膜コーティングの上にアクリル樹脂やエポキシ樹脂などで構成された保護膜を塗付した反射鏡が主流であるが、これらの樹脂は耐水性に劣るため、長期間において金属薄膜の劣化を防ぐことは難しい。
【０００６】
特許文献１においては、合わせガラス鏡の全周線に沿いシリコンシ―ラントからなる弾性シール剤で被覆した反射鏡が提案されている。しかし、シリコンシーラントにおいても水バリア性は完全ではなく耐水性に劣る。
【０００７】
特許文献２においては、無機膜で全面を保護した反射鏡が提案されているが、無機保護膜は非常に薄膜なことから、熱膨張などにより徐々にクラックが入り信頼性に乏しい。
【０００８】
本発明者は、反射膜を有する第一のガラス基板と、この第一のガラス基板の反射膜側に対向配置した第二のガラス基板と、前記第一のガラス基板と前記第二のガラス基板とを封止する封着ガラス層とから構成し、第二のガラス基板の前記第一のガラス基板の反射膜面との対向面にも反射膜を形成させ、さらに、第一のガラス基板と封着ガラス層との界面、および第二のガラス基板と封着ガラス層との界面に、封止により生じる反応層を形成させることにより、耐水性に優れた反射鏡が提供できることを見出した。
【先行技術文献】
【特許文献】
【０００９】
【特許文献１】特開昭５８−０６０７０２号公報
【特許文献２】特開２０１０−０５５０５８号公報
【発明の概要】
【発明が解決しようとする課題】
【００１０】
本発明は、特に耐水性に優れた反射鏡を提供することである。
【課題を解決するための手段】
【００１１】
本発明の反射鏡は、反射膜を有する第一のガラス基板と、この第一のガラス基板の反射膜側に対向配置した第二のガラス基板と、前記第一のガラス基板と前記第二のガラス基板とを封止する封着ガラス層とから構成されている。また、第二のガラス基板の  前記第一のガラス基板の反射膜面との対向面にも反射膜を形成する。さらに、第一のガラス基板と封着ガラス層との界面、および第二のガラス基板と封着ガラス層との界面に、封止により生じる反応層が形成されている。
【００１２】
本発明の反射鏡の製造方法は、反射膜を有する第一のガラス基板を準備する工程と、封着用ガラス体を第二のガラス基板上に形成する工程と、第一のガラス基板の反射膜面と第二のガラス基板の封着用ガラス体を形成した面とを対向配置し重ね合わせ基板とする工程と、この重ね合わせ基板の封着用ガラス体を加熱溶融し、第一のガラス基板および第二のガラス基板を封止する工程とを備える。また、封着用ガラス体の加熱溶融は、電磁波照射による部分加熱か、重ね合わせ基板を焼成炉内へ入れる全体加熱で行われる。
【発明の効果】
【００１３】
本発明によれば、第一および第二のガラス基板を封着ガラス層で封止しているので、反射鏡内部に水分等の侵入を防ぐことができる。したがって、反射膜の特性劣化を防ぐことができ、長期間特性を維持できる。特に、電磁波を使用して封着用ガラス体を封止し封着ガラス層とすると、局所的な加熱ができるので、封止時の熱による反射膜の特性劣化を防ぐこともできる。
【図面の簡単な説明】
【００１４】
【図１】本発明の反射鏡の実施形態を示す断面図である。
【図２】本発明の反射鏡の他の実施形態を示す断面図である。
【図３】本発明の反射鏡の他の実施形態を示す断面図である。
【図４】反応層の形状を拡大して示す断面図である。
【図５】ガラス基板に生成された反応層を模式的に示す図である。
【図６】実施例１で作製した反射鏡の反応層痕を測定した結果を示す図である。
【図７】実施例２で作製した反射鏡の反応層痕を測定した結果を示す図である。
【図８】実施例３で作製した反射鏡の反応層痕を測定した結果を示す図である。
【発明を実施するための形態】
【００１５】
以下、本発明を実施するための形態について、図面を参照して説明する。図１〜図３は本発明の反射鏡の代表的な構造を示す断面図である。
【００１６】
まず、図１に示す反射鏡１は、反射膜５を有する第一のガラス基板２と、前記反射膜５側に対向配置された第二のガラス基板４とが、封着ガラス層３により外周が封止されている。また、第一のガラス基板２と封着ガラス層３との界面、および第二のガラス基板と封着ガラス層３との界面には、封止時に生じた反応層７が形成されている。
【００１７】
第一および第二のガラス基板２、４は例えば各種公知の組成を有する無アルカリガラスやソーダライムガラス等で構成される。無アルカリガラスは３５〜４０（×１０−７／℃）程度の熱膨張係数を有している。ソーダライムガラスは８０〜９０（×１０−７／℃）程度の熱膨張係数を有している。反射率の観点からソーダライムガラスは透明度が高い白板ガラスが望ましい。また、強度の観点から、ソーダライムガラスは強化ガラスであることが望ましい。強化の方法は化学強化、風冷強化のいずれであってもよい。またソーダライムガラス以外の化学強化ガラスであってもよい。
【００１８】
第一および第二のガラス基板２、４の厚みは、０．０３〜５ｍｍである。反射率を考慮すると第一および第二のガラス基板２、４の厚みは、薄い方が望ましく０．０３〜２．８ｍｍが望ましく、より望ましくは０．０３〜１．１ｍｍである。また構造体の質量を考慮すると第一および第二のガラス基板２、４の厚みは、薄い方が望ましく０．０３〜２．８ｍｍが望ましく、より望ましくは０．０３〜１．１ｍｍである。強度を考慮すると第一および第二のガラス基板２、４の厚みは、厚い方が望ましく、０．７ｍｍ〜５ｍｍが望ましく、１．１ｍｍ〜５ｍｍがより望ましい。
【００１９】
例えば、第一のガラス基板２のみに反射膜５を有する反射鏡１を用い、第一のガラス基板２の側のみを反射面として使用する場合、第一のガラス基板２の厚みは０．０３〜０．７ｍｍｔ、第二のガラス基板４の厚みは０．７〜５ｍｍｔが望ましい。
【００２０】
反射膜５は、アルミニウム、銀、銀合金（銀−白金合金、銀−パラジウム合金）を使用できる。反射膜５の形成は、蒸着法、スパッタリング法、ＣＶＤ法、イオンプレーティング法、イオンビーム照射法、スプレーコート法のいずれかによって行われる。本発明によれば、上記各種方法で形成された反射膜５上にアクリル樹脂やエポキシ樹脂などで構成された保護膜を形成するプロセスを削減することもできる。
【００２１】
封着ガラス層３は、必須成分として低融点ガラスを含み、任意成分としてセラミックスフィラーや電磁波吸収材を含んだ封着ガラス材料を溶融固化させたものである。セラミックスフィラーを含有させる主目的は、低融点ガラスとガラス基板との熱膨張係数差の調整であり、電磁波吸収材を含有させる主目的は、封着ガラス材料の電磁波の吸収を向上させ加熱効率のアップである。このように、封止を全て無機材料で行うことにより、従来よりも高い気密性を得ることができ、反射膜５の劣化の原因となる、水分等の侵入を防ぎ耐環境性に優れた反射鏡１を得ることができる。
【００２２】
封着ガラス材料の組み合わせや配合量は、封着ガラス層３を形成するための加熱方法や第一および第二のガラス基板２、４との相性を考慮し選定される。加熱方法は、焼成炉を用い反射鏡１の全体を加熱したり、電磁波の一種であるレーザ光を用い反射鏡１の封止部分のみを加熱したりするものがある。
【００２３】
封着ガラス材料の構成としては、低融点ガラス６０〜１００体積％、セラミックスフィラー０〜４０体積％、電磁波吸収材０〜４０体積％である。
【００２４】
封着ガラス材料は少なくとも、低融点ガラスを含有していればよく、セラミックスフィラーおよび電磁波吸収材の含有量は零であってもよい。
【００２５】
低融点ガラスとしては、例えば錫−リン酸系ガラス、ビスマス系ガラス、バナジウム系ガラス、鉛系ガラス、シリカホウ酸アルカリガラス等の低融点ガラスが用いられる。これらのうち、ガラス基板２、４に対する封着性（接着性）やその信頼性（接着信頼性や密閉性）、さらには環境や人体に対する影響性等を考慮して、ビスマス系ガラスからなる封着ガラスを使用することが好ましい。
【００２６】
低融点ガラスが６０体積％未満では、封着時の封着ガラス材料の流動性が下がり、良好な封着ができないおそれがある。封着ガラス材料中の低融点ガラスの割合は好ましくは、６０体積％以上、さらに好ましくは６５体積％以上である。上限値はガラス基板との熱膨張の調整を考慮すると９７体積％以下、好ましくは９０体積％以下である。
【００２７】
セラミックスフィラーとしては、シリカ、アルミナ、ジルコニア、珪酸ジルコニウム、コージェライト、リン酸ジルコニウム系化合物、ソーダライムガラス、および硼珪酸ガラスから選ばれる少なくとも１種を用いることが好ましい。リン酸ジルコニウム系化合物としては、（ＺｒＯ）２Ｐ２Ｏ７、ＮａＺｒ２（ＰＯ４）３、ＫＺｒ２（ＰＯ４）３、Ｃａ０．５Ｚｒ２（ＰＯ４）３、ＮｂＺｒ（ＰＯ４）３、Ｚｒ２（ＷＯ３）（ＰＯ４）２、これらの複合化合物が挙げられる。セラミックスフィラーの好ましい下限は３体積％以上であり、さらに好ましくは１０体積％以上である。一方、４０体積％超では、封着時の封着ガラス材料の流動性が下がり、良好な封着が難しくなる。好ましくは４０体積％以下、さらに好ましくは３５体積％以下である。
【００２８】
電磁波吸収材としてはＦｅ、Ｃｒ、Ｍｎ、Ｃｏ、ＮｉおよびＣｕから選ばれる少なくとも１種の金属または前記金属を含む酸化物等の化合物が用いられる。また、これら以外の電磁波吸収材であってもよい。電磁波吸収材の好ましい下限は０．１体積％以上であり、さらに好ましくは１体積％以上である。一方、４０体積％超では、封着時の封着ガラス材料の流動性が下がってしまい、良好な封着ができない。好ましくは２５体積％以下、さらに好ましくは２０体積％以下である。
【００２９】
具体的な低融点ガラスは、ビスマス系ガラスを適用する場合、質量割合で７０〜９０％のＢｉ２Ｏ３、１〜２０％のＺｎＯ、２〜１２％のＢ２Ｏ３、および１０〜１０００ｐｐｍのＮａ２Ｏの組成を適用することが好ましい。Ｂｉ２Ｏ３、ＺｎＯ、およびＢ２Ｏ３の３成分で形成されるガラスは、透明でガラス転移点が低い等の特性を有することから、封着ガラス材料に好適である。ただし、上記した３成分による低融点ガラスでは、ガラス基板２、４と封着ガラス層３との間に十分な反応層７を生成できないおそれがある。そのために、微量のＮａ２Ｏを含有している。
【００３０】
ガラス基板２、４と封着ガラス層３との接着界面に反応層７を形成するためには、低融点ガラス中に拡散しやすい元素、具体的には１価の軽金属を含有させることが効果的である。特に、Ｎａ２Ｏをビスマス系ガラスに含有させることが効果的である。このようなＢｉ２Ｏ３、ＺｎＯ、およびＢ２Ｏ３の３成分で形成されるビスマス系ガラスに適量のＮａ２Ｏを含有させた４成分系の低融点ガラス使用することによって、ガラス基板２、４と封着ガラス層３との接着界面に反応層７が生成されやすくなる。
【００３１】
上述した４成分で形成されるビスマス系ガラスフリットにおいて、Ｂｉ２Ｏ３はガラスの網目を形成する成分であり、封着ガラス中に７０〜９０質量％の範囲で含有させることが好ましい。Ｂｉ２Ｏ３の含有量が７０質量％未満であると低融点ガラスの軟化温度が高くなる。Ｂｉ２Ｏ３の含有量が９０質量％を超えるとガラス化しにくくなり、ガラスの製造が困難になると共に、熱膨張係数が高くなりすぎる傾向がある。封着温度等を考慮して、Ｂｉ２Ｏ３の含有量は７８〜８７質量％の範囲とすることがより好ましい。
【００３２】
ＺｎＯは熱膨張係数や軟化温度を下げる成分であり、封着ガラス中に１〜２０質量％の範囲で含有させることが好ましい。ＺｎＯの含有量が１質量％未満であるとガラス化が困難になる。ＺｎＯの含有量が２０質量％を超えると低融点ガラス成形時の安定性が低下し、失透が発生しやすくなって、ガラスが得られないおそれがある。ガラス製造の安定性等を考慮して、ＺｎＯの含有量は７〜１２質量％の範囲とすることがより好ましい。
【００３３】
Ｂ２Ｏ３はガラス骨格を形成してガラス化が可能になる範囲を広げる成分であり、低融点ガラス中に２〜１２質量％の範囲で含有させることが好ましい。Ｂ２Ｏ３の含有量が２質量％未満であるとガラス化が困難になる。Ｂ２Ｏ３の含有量が１２質量％を超えると軟化点が高くなる。ガラスの安定性や封着温度等を考慮して、Ｂ２Ｏ３の含有量は５〜１０質量％の範囲とすることがより好ましい。
【００３４】
Ｎａ２Ｏはガラス基板２、４と封着ガラス層３との反応性を高める成分であり、低融点ガラス中に質量割合で１０〜１０００ｐｐｍの範囲で含有させることが好ましい。Ｎａ２Ｏの含有量が１０ｐｐｍ未満であると反応層７の生成効率を十分に高めることができない。一方、Ｎａ２Ｏの含有量が多すぎるとガラスの安定性が損なわれ、失透が発生しやすくなる。ガラス基板２、４と封着ガラス層３との接着強度の向上効果、配線等への影響、ガラスの安定性等を考慮して、Ｎａ２Ｏの含有量は質量割合で１００〜１０００ｐｐｍの範囲とすることがより好ましい。
【００３５】
上述したＮａ２Ｏと同様に、Ｌｉ２ＯやＫ２Ｏもガラス基板２、４と封着ガラス層３との接着界面に反応層７を形成させる成分として機能する。ただし、これらアルカリ金属酸化物のうちでも、特にガラス基板２、３との反応性に優れるＮａ２Ｏが効果的であることから、低融点ガラスとして用いるビスマス系ガラスはＮａ２Ｏを含むことが好ましい。なお、Ｎａ２Ｏの一部はＬｉ２ＯやＫ２Ｏから選ばれる少なくとも１種で置換してもよい。Ｌｉ２ＯやＫ２ＯによるＮａ２Ｏの置換量は、接着界面における反応層７の形成性等を考慮して、Ｎａ２Ｏ量の５０質量％以下とすることが好ましい。
【００３６】
上述した４成分で形成されるビスマス系ガラスはガラス転移点が低く、封着材料に適したものであるが、Ａｌ２Ｏ３、ＣｅＯ２、ＳｉＯ２、Ａｇ２Ｏ、ＷＯ３、ＭｏＯ３、Ｎｂ２Ｏ３、Ｔａ２Ｏ５、Ｇａ２Ｏ３、Ｓｂ２Ｏ３、Ｃｓ２Ｏ、ＣａＯ、ＳｒＯ、ＢａＯ、Ｐ２Ｏ５、ＳｎＯｘ（ｘは１または２である）等の任意成分を含有していてもよい。ただし、任意成分の含有量が多すぎるとガラスが不安定となって失透が発生したり、ガラス転移点や軟化点が上昇したりするおそれがあるため、任意成分の合計含有量は１０質量％以下とすることが好ましい。任意成分の合計含有量の下限値は特に限定されるものではない。ビスマス系ガラスには、添加内容に基づいて有効量の任意成分を配合できる。
【００３７】
上記した任意成分のうち、Ａｌ２Ｏ３、ＳｉＯ２、ＣａＯ、ＳｒＯ、ＢａＯ等はガラスの安定化に寄与する成分であり、その含有量は０〜５質量％の範囲とすることが好ましい。Ｃｓ２Ｏはガラスの軟化温度を下げる効果を有し、ＣｅＯ２はガラスの流動性を安定化させる効果を有する。Ａｇ２Ｏ、ＷＯ３、ＭｏＯ３、Ｎｂ２Ｏ３、Ｔａ２Ｏ５、Ｇａ２Ｏ３、Ｓｂ２Ｏ３、Ｐ２Ｏ５、ＳｎＯＸ等はガラスの粘性や熱膨張係数等を調整する成分として含有させることができる。これら各成分の含有量は任意成分の合計含有量が１０質量％を超えない範囲（０質量％を含む）内において、適宜に設定できる。
【００３８】
反応層７は第一および第二のガラス基板２、４の構成元素と封着ガラス層３の構成元素との混合層である。このような反応層７をガラス基板２、４の内部に生成すると共に、その最大深さを３０ｎｍ以上とすることによって、ガラス基板２、４と封着ガラス層３との接着状態を強固にできる。また、良好な気密構造とすることもできる。反応層７の最大深さが３０ｎｍ未満であると、接着強度を高めたり、気密構造としたりする効果を十分に得ることが難しくなる。反応層７の最大深さは３０ｎｍ以上とすることがより好ましく、さらに好ましくは１５０ｎｍ以上である。
【００３９】
さらに、反応層７は封着ガラス層３の端部付近より中心部付近が第１および第２のガラス基板２、４の内部に向けて突出した形状を有することが好ましい。言い換えると、反応層７は第一および第二のガラス基板２、４の内部への深さが封着ガラス層３の端部側より中心部付近の方が深い形状を有することが好ましい。このような反応層７によれば、第一および第二のガラス基板２、４と反応層７との界面に生じる応力を反応層７全体に分散させることができるため、第一および第二のガラス基板２、４と封着ガラス層３との接着強度をより一層高めることが可能となる。反応層の深さが一様であると、残留応力が反応層の側面や底面等に集中するおそれがある。反応層７の形状は図４に示すような形状に限らず、突出部分が複数存在するような形状であってもよい。
【００４０】
上記した反応層７の具体的な形状としては、図５に示すように、反応層７の最大深さＤ１が封着ガラス層３の端部付近における深さＤ２に対して１．１倍以上（Ｄ１／Ｄ２≧１．１）の突形状であることが好ましい。ここで、反応層７の端部付近の深さＤ２は、反応層７の端部から最大深さＤ１となる位置までの距離をＬ１としたとき、端部から距離Ｌ１の１／１０の距離Ｌ２（Ｌ２＝１／１０＊Ｌ１）の位置における深さを示すものとする。また、突出部分が複数（例えば２つ）存在する場合には、最大深さＤ１とその位置の最寄りの端部から最大深さＤ１となる位置までの距離Ｌ１の１／１０の距離Ｌ２の位置における深さＤ２とに基づいてＤ１／Ｄ２を求める。
【００４１】
封着層３の端部付近における深さＤ２に対する最大深さＤ１の比（Ｄ１／Ｄ２）が１．１以上の反応層７によれば、第一および第二のガラス基板２、４と封着ガラス層３との接着強度をより一層高めることができると共に、第一および第二のガラス基板２、４と反応層７との界面における応力の分散効果を再現性よく得ることが可能となる。すなわち、Ｄ１／Ｄ２比を１．１以上とすることによって、反応層７の形成量を増加させつつ、反応層７の形状をガラス基板２、４内により突出させた形状にできる。したがって、第一および第二のガラス基板２、４と封着ガラス層３との接着強度の向上効果と、第一および第二のガラス基板２、４と反応層７との界面における応力の分散効果をより向上させることが可能となる。Ｄ１／Ｄ２比は２．０以上であることがより好ましい。
【００４２】
また、反応層７の形成量に関しては、その断面積が５０μｍ２以上であることが好ましい。反応層７の断面積を５０μｍ２以上することによって、ガラス基板２、４と封着層８とをより強固に接着できる。反応層７の断面積は１００μｍ２以上であることがより好ましい。反応層７の断面積は、例えば反応層７の形状（深さ等）により増加させることができる。なお、反応層７の断面積は封着ガラス層３の幅（線幅）を広くしても増加させることができ、これも第一および第二のガラス基板２、４と封着ガラス層３との接着強度を高める手段として挙げられる。
【００４３】
反応層７の生成は、第一および第二のガラス基板２、４と封着ガラス層３との接着界面近傍のＥＥ−ＥＰＭＡ線組成分析により確認できるが、実用的な方法として以下に示す方法が挙げられる。ここでは、反応層７の形状（深さ、断面積、Ｄ１／Ｄ２比等）に関しては以下に示す方法で測定した値を示す。
【００４４】
まず、封着した反射鏡１の一部を研磨しやすいように切り出して試料とする。この試料から一方のガラス基板を研磨して除去する。なお、封着ガラス層３の強度が低くて封着ガラス層３内で剥離する場合には、ガラス基板の研磨工程を省くことができる。次いで、一方のガラス基板を除去した試料をエッチング液に浸漬して封着ガラス層３を除去する。エッチング液には封着ガラス層の構成元素を溶解することが可能な酸液を使用する（封着ガラス層に低融点ガラスとしてビスマス系ガラスを用いた場合には、例えば３０％硝酸水溶液を使用する）。反応層７は第一および第二のガラス基板２、４の構成元素と封着ガラス層の構成元素の混合層であるため、封着ガラス層３の除去と同時に反応層７も除去される。
【００４５】
このようにして、反応層７の形成跡が凹状部として残存するガラス基板を作製する。このような凹状部を有するガラス基板の表面形状を表面粗さ計で測定することによって、反応層７の形成跡である凹状部の形状、すなわち反応層７の形状を測定、評価できる。図６は後述する実施例１で作製した反射鏡１におけるガラス基板の反応層７の表面形状を測定した結果を示す図である。この図に示すように、第一および第二のガラス基板２、４から反応層７を溶解除去した後に、第一および第二のガラス基板２、４の表面形状を表面粗さ計で測定することによって、反応層７の形状を評価できる。
【００４６】
反応層７をより深く形成するために、封止領域の反射膜５のみトリミングし、直接封着用ガラス体と第一のガラス基板２とを密着させて封着してもよい。トリミングの方法としては、反射膜５を形成させた後に、封止領域を硝酸などのエッチング液に浸す方法や、反射膜５を形成させる前に、テープ等でマスキングする方法がある。
【００４７】
第一のガラス基板２、第二のガラス基板４および封着ガラス層３で囲まれた空間６は、雰囲気を空気としてもよいが、空気中の酸素と反射膜５との反応を考慮すると、雰囲気を真空とするか、窒素ガスやアルゴンガスなどの不活性ガスとすることが望ましい。また、強度を考慮すると、空間６に樹脂を充填することやスペーサーを入れることが望ましい。
【００４８】
また、第一のガラス基板２と第二のガラス基板４の間の距離は、空間６の充填物の酸素と反射膜５との反応や熱膨張等の影響を低減させるため、短い方がよい。第一のガラス基板２と第二のガラス基板４の間は５００μｍ以下が望ましく、１００μｍ以下がより望ましく、さらに好ましくは１０μｍ以下が望ましい。
【００４９】
次に、焼成炉を使用した反射鏡１の製造方法を説明する。
【００５０】
［封着用ガラスペーストの作成］
封着用ガラスペーストは封着用ガラス材料の各構成成分とビヒクルとを混合して調製される。ビヒクルは、バインダ成分である樹脂を溶剤に溶解したものである。ビヒクル用の樹脂としては、例えば、メチルセルロース、エチルセルロース、カルボキシメチルセルロース、オキシエチルセルロース、ベンジルセルロース、プロピルセルロース、ニトロセルロース等のセルロース系樹脂、メチルメタクリレート、エチルメタクリレート、ブチルメタクリレート、２−ヒドロキシエチルメタクリレート、ブチルアクリレート、２−ヒドロキシエチルアクリレート等のアクリル系モノマーの１種以上を重合して得られるアクリル系樹脂等の有機樹脂が用いられる。溶剤としては、セルロース系樹脂の場合はターピネオール、ブチルカルビトールアセテート、エチルカルビトールアセテート等の溶剤、アクリル系樹脂の場合はメチルエチルケトン、ターピネオール、ブチルカルビトールアセテート、エチルカルビトールアセテート等の溶剤が用いられる。
【００５１】
封着用ガラスペーストの粘度は、ガラス基板４に塗布する装置に対応した粘度に合わせればよく、樹脂（バインダ成分）と溶剤の割合や封着用ガラス材料の成分とビヒクルの割合により調整できる。封着用ガラスペーストには、消泡剤や分散剤のようにガラスペーストで公知の添加物を加えてもよい。これらの添加物も通常焼成時に消失する成分である。封着材料ペーストの調製には、撹拌翼を備えた回転式の混合機やロールミル、ボールミル等を用いた公知の方法を適用できる。
【００５２】
［封着用ガラス体の形成］
第二のガラス基板４の外周の封止領域に、スクリーン印刷やディスペンサーにより、封着用ガラスペーストを塗付する。塗付膜の幅は、強度を保つため、０．５ｍｍ〜２０ｍｍであることが望ましい。また、塗付膜の厚さは、目標となる封着後の封着ガラス層３の厚さになるよう、乾燥、仮焼成といった次の工程での収縮を考慮し調整されるべきである。
【００５３】
封着用ガラスペーストを塗付した第二のガラス基板４を６０〜１５０℃の乾燥機に３０秒から１０分間投入乾燥し、有機溶剤成分を飛ばす。続いて、焼成炉で封着ガラス材料のガラス転移点から３０℃低い温度条件で樹脂バインダ成分を飛ばし。さらに封着用ガラス材料が仮焼成される温度（封着ガラス材料のガラス軟化点から１０〜１００℃高い温度条件）にて焼成し、封着用ガラス材料を第二のガラス基板４に焼き付け、封着用ガラス体とする。本明細書でガラス転移点は、示唆熱分析（ＤＴＡ）の第１変曲点の温度で、ガラス軟化点は、示唆熱分析（ＤＴＡ）の第４変曲点の温度で定義されるものである。
【００５４】
［第一および第二ガラス基板の封止］
封着用ガラス体を有する第二のガラス基板４と、反射膜５を有する第一のガラス基板２とを張り合わせ、焼成炉で焼成する。反射鏡１の強度を考慮し、空間６にスペーサーを入れる場合、張り合わせ時にスペーサーを入れる。スペーサーとしては、耐熱性を有するアルミナ、シリカ等のセラミックスペーサーが望ましい。焼成炉の雰囲気は、反射膜５の劣化を防ぐため、真空あるいは、窒素ガス、アルゴンガスなどの不活性雰囲気、あるいは真空状態が望ましい。封着用ガラス体中の低融点ガラスの組成が反射膜５を突き抜け第一のガラス基板に反応層７が形成されることにより、強固な接着が得られる。
【００５５】
前記反応層７が薄いと接着力が弱く、ヒートサイクル試験やピール試験などで剥がれてしまい、長寿命な反射鏡１を作ることが難しくなる。
【００５６】
反応層７の形成のしやすさは、封着ガラス体中の低融点ガラスの組成、焼成温度、封着用ガラス体と第一のガラス基板上の反射膜５との密着性に依存する。反応層７をより深く形成するために、封着用ガラス体中の低融点ガラスの組成としてはビスマス系、鉛系、シリカホウ酸アルカリ系が適しているが、環境面、耐水性の面からビスマス系ガラスが好ましい。
【００５７】
焼成温度は高い温度ほど反応層７が進みやすいが、ガラス基板の変形を考慮するとガラス基板の転移点以下であることが望ましい。
密着性は耐熱クリップや重りなどにより荷重を加えることで、向上する。
以上の工程により、図１の反射鏡１は作製する。
【００５８】
続いて、レーザ等の電磁波を用いた封止工程について、図１の反射鏡１を例に説明する。
【００５９】
［封着用ガラスペーストの作製］
封着用ガラスペーストの作製方法は、電磁波吸収材を含ませることを除き、焼成炉を使用した反射鏡１の製造方法と同様である。
【００６０】
［封着用ガラス体の形成］
まず、第二のガラス基板４の外周の封止領域に、スクリーン印刷やディスペンサーにより、封着用ガラスペーストを塗付する。塗付膜の幅は、強度を保つため、０．５ｍｍ〜２０ｍｍであることが望ましい。また、塗付膜の厚さは、目標となる封着後の封着ガラス層３の厚さになるよう、乾燥、仮焼成といった次の工程での収縮を考慮し調整されるべきである。
【００６１】
封着用ガラスペーストを塗付した第二のガラス基板４を６０〜１５０℃、３０秒から１０分で乾燥し有機溶剤成分を飛ばす。続いて、焼成炉で封着ガラス材料のガラス転移点から３０〜５０℃低い温度条件で樹脂バインダ成分を飛ばす。さらに封着用ガラスが仮焼成される温度（封着ガラス材料のガラス軟化点から１０〜５０℃高い温度条件）にて焼成し、封着用ガラス材料を第二のガラス基板４に焼き付ける。
【００６２】
樹脂バインダ成分を飛ばす工程と封着用ガラス材料を第二のガラス基板４に焼き付ける工程は、レーザ等の電磁波により行うこともできる。レーザ等の電磁波による局所的な加熱により、封止領域以外は加熱されないため、第二のガラス基板４が反射膜５を有する場合に、反射膜５が劣化することなく封着用ガラス材料を第二のガラス基板４に焼き付けることができる。
【００６３】
次に反射膜５を有する第一のガラス基板２と張り合わせ、第二のガラス基板４側からレーザ等の電磁波を照射し、封着用ガラス体を加熱することに、封着用ガラス体中の低融点ガラス中の組成が反射膜５を突き抜け第一のガラス基板２に反応層７が形成される。
【００６４】
封着用ガラス体はレーザ等の電磁波により局所的に加熱されるため、ガラス基板の温度は封着用ガラス体よりも加熱されない。つまり、封着用ガラス体は焼成炉で全体加熱されるときよりも、高温で加熱してもよい。より高温で加熱することにより、反応層７はより深く形成できる。
【００６５】
また電磁波としてレーザを用いる場合、レーザのスポットの中心の強度を最も強くし、外側にいくにつれ弱くすることにより、照射される封着用ガラス体に温度分布をつけて、反応層７の形状を図４のような第一ガラス基板２に向かって下に凸にすることにより、応力を緩和しより強固な接着が得られる。
【００６６】
封着用ガラス体はレーザ等の電磁波により局所的に加熱されるため、封止領域以外は加熱されにくいため、反射膜５の熱による劣化がなく、高い反射率をもつ反射鏡１が得られる。
【００６７】
第一のガラス基板２と第二のガラス基板４の間の空間６には、空気があってもよいが、空気中の酸素と光反射膜との反応を考慮すると、窒素ガスやアルゴンガスなどの不活性ガスが充填されていることあるいは真空状態が望ましい。その場合は、不活性ガス中あるいは真空中でレーザ等の電磁波による封着を行う。
【００６８】
また、強度を考慮すると、空間６に樹脂を充填することやスペーサーを入れることが望ましい。スペーサーとしては、耐熱性を有するアルミナ、シリカ等のセラミックスペーサーでもよいが、局所加熱での封着のため、スペーサーは耐熱性を持たない、樹脂やプラスチックでもよい。
封着後の封着ガラス層３の膜厚をそろえるためにスペーサーを封着材料中に入れてもよい。
【００６９】
反射鏡１の強度をより高めるため、第一のガラス基板２と第二のガラス基板４との間の空間６を樹脂で充填する場合には、張り合わせる前に、封着ガラス層の内側に樹脂を塗付し、反射膜５を有する第一のガラス基板２とを張り合わせレーザで封止する。
以上の工程により、図１の反射鏡１は作製する。
【００７０】
反射鏡１としては、図２のように第二のガラス基板４にも反射膜５を有することが望ましい。第一のガラス基板２を反射面として使用し外表面が傷つき、乱反射や吸収により反射率が下がった場合に、反射鏡１を反転させ、第二のガラス基板４側を反射面として使用する。この操作により反射鏡１としての寿命をさらに伸ばすことができる。
【００７１】
例えば、第一のガラス基板２と第二のガラス基板４の両方が反射膜５を有する反射鏡１を用い第一のガラス基板２と第二のガラス基板４の両側を反射面として使用する場合、反射鏡１の強度と反射率のバランスを考慮し、第一のガラス基板２と第二のガラス基板４の厚みは０．５５〜２．８ｍｍｔが望ましい。
【００７２】
また、反射鏡１の形状としては、図３のように湾曲したガラス基板を使用して、湾曲構造でもよい。湾曲した反射鏡が求められるトラフ型などに対応できる。
【実施例】
【００７３】
次に、本発明の具体的な実施例およびその評価結果について述べる。なお、以下の説明は本発明を限定するものではく、本発明の趣旨に沿った形での改変が可能である。
【００７４】
（実施例１）
低融点ガラスとして、Ｂｉ２Ｏ３８３．２質量％、Ｂ２Ｏ３５．６質量％、ＺｎＯ１０．７質量％、Ａｌ２Ｏ３０．５質量％、ＮａＯ２１００ｐｐｍの組成を有し、平均粒径（Ｄ５０）が１．０μｍのビスマス系ガラスフリット（軟化点：４１０℃）と、セラミックスフィラーとしてコージェライト粉末を用意した。コージェライト粉末は、平均粒径（Ｄ５０）が２．０μｍである。
【００７５】
粒度分布は、レーザ回折・散乱法を用いた粒度分析計（日機装社製、マイクロトラックＨＲＡ）を用いて測定した。測定条件は、測定モード：ＨＲＡ−ＦＲＡモード、Ｐａｒｔｉｃｌｅ  Ｔｒａｎｓｐａｒｅｎｃｙ：ｙｅｓ、Ｓｐｈｅｒｉｃａｌ  Ｐａｒｔｉｃｌｅｓ：ｎｏ、Ｐａｒｔｉｃｌｅ  Ｒｅｆｒａｃｔｉｖｅ  ｉｎｄｅｘ：１．７５、Ｆｌｕｉｄ  Ｒｅｆｒａｃｔｉｖｅ  ｉｎｄｅｘ：１．３３とした。
【００７６】
上述したビスマス系ガラスフリット７５体積％とコージェライト粉末２５体積％を混合して封着用ガラス材料とし、この封着用ガラス材料８０質量％をビヒクル２０質量％と混合して封着用ガラスペーストを調製した。ビヒクルはバインダ成分としてのエチルセルロース（２．５質量％）をターピネオールからなる溶剤（９７．５質量％）に溶解したものである。
【００７７】
次に、ソーダライムガラスからなる第二のガラス基板４（寸法：１００×１００×１．１ｍｍｔ）を用意し、このガラス基板の封止領域に封着用ガラスペーストをスクリーン印刷法で塗布した後、１２０℃×１０分の条件で乾燥させた。印刷パターンは線幅が１．０ｍｍで８０ｍｍ×８０ｍｍの額縁状パターンとし、コーナー部の曲率半径Ｒは２ｍｍとした。つづいて、塗布層を３００℃×３０分の条件で樹脂バインダ成分を飛ばした。次いで、塗布層を４８０℃×１０分の条件で焼成することによって、膜厚が１５μｍの封着用ガラス体を形成した。
【００７８】
次に、第一のガラス基板２（第二のガラス基板４と同組成、同形状のソーダライムガラスからなる基板）に銀薄膜をスプレーコート法によって成膜した。
【００７９】
上述した封着材料層を有する第二のガラス基板４と反射膜５として銀薄膜を有する第一のガラス基板２（第二のガラス基板４と同組成、同形状のソーダライムガラスからなる基板）とを積層し、耐熱クリップにて第一のガラス基板２と第二のガラス基板４を挟みこみ、２枚のガラス板を密着させ、焼成炉に投入し、窒素雰囲気、４８０℃×１０分の条件で焼成することによって第一のガラス基板２と第二のガラス基板４とを封着した。このようにして、封止した反射鏡１を後述する特性評価に供した。
【００８０】
作製した反射鏡１の封着ガラス層３とガラス基板２、４との接着状態を顕微鏡で確認したところ、封着領域は反射膜５のようには見えず、封着ガラス層３の色が見られ、封着ガラス層３中の低融点ガラス成分は、銀薄膜を突き抜け、第一のガラス基板２としっかりと反応しているように見られた。また、未接着な箇所やクラック等の接着不良は見られず、十分な接着が得られていることを確認した。
【００８１】
高温高湿試験（６０℃−９０％）１０００時間に投入し、反射率の変化を確認したが、ほとんど変化はなかった。
【００８２】
また、前述の方法にて反応層７を測定したところ、図６のようにおよそ５０〜６０ｎｍの反応層が形成されていることを確認した。
【００８３】
（実施例２）
低融点ガラスとして、Ｂｉ２Ｏ３８３．２質量％、Ｂ２Ｏ３５．６質量％、ＺｎＯ１０．７質量％、Ａｌ２Ｏ３０．５質量％、ＮａＯ２１５０ｐｐｍの組成を有し、平均粒径（Ｄ５０）が１．０μｍのビスマス系ガラスフリット（軟化点：４１０℃）と、セラミックスフィラーとしてコージェライト粉末と、Ｆｅ２Ｏ３−ＣｕＯ−ＭｎＯ−Ａｌ２Ｏ３組成を有する電磁波吸収材とを用意した。コージェライト粉末は、平均粒径（Ｄ５０）が２．０μｍである。また、電磁波吸収材は、平均粒径（Ｄ５０）が０．９μｍである。
【００８４】
上述したビスマス系ガラスフリット７２．７体積％とコージェライト粉末２２．０体積％と電磁波吸収材５．３体積％と（コージェライト粉末と電磁波吸収材との合計含有量は２７．３体積％）を混合して封着用ガラス材料とし、この封着用ガラス材料８０質量％をビヒクル２０質量％と混合して封着用ガラスペーストを調製した。ビヒクルはバインダ成分としてのエチルセルロース（２．５質量％）をターピネオールからなる溶剤（９７．５質量％）に溶解したものである。
【００８５】
次に、無アルカリガラスからなる第二のガラス基板４（寸法：９０×９０×０．７ｍｍｔ）を用意し、このガラス基板の封止領域に封着用ガラスペーストをスクリーン印刷法で塗布した後、１２０℃×１０分の条件で乾燥させた。印刷パターンは線幅が０．７５ｍｍで８０ｍｍ×８０ｍｍの額縁状パターンとし、コーナー部の曲率半径Ｒは２ｍｍとした。つづいて、塗布層を３００℃×３０分の条件で樹脂バインダ成分を飛ばした。次いで、塗布層を４８０℃×１０分の条件で焼成することによって、膜厚が７μｍの封着材料層を形成した。
【００８６】
次に、第一のガラス基板２（第二のガラス基板４と同組成、同形状の無アルカリガラスからなる基板）にアルミ薄膜を蒸着法によって成膜した。
【００８７】
上述した封着用ガラス体を有する第二のガラス基板４と反射膜５としてアルミ薄膜を有する第一のガラス基板２（第二のガラス基板４と同組成、同形状の無アルカリガラスからなる基板）とを積層した。次いで、第二のガラス基板４上から０．１ＭＰａの圧力を加えた状態で、第二のガラス基板４を通して封着用ガラス体に対して、波長９４０ｎｍ、出力３０Ｗ、スポット径１．６ｍｍのレーザ光（半導体レーザ）を１０ｍｍ／ｓの走査速度で照射し、封着材料層を溶融並びに急冷固化することによって、第一のガラス基板２と第二のガラス基板４とを封着した。レーザ照射時の加工温度（放射温度計で測定）は７２０℃であった。このようにして、封止した反射鏡１を後述する特性評価に供した。
【００８８】
作製した反射鏡１の封着ガラス層３とガラス基板２、４との接着状態を顕微鏡で確認したところ、封着領域は反射膜５のようには見えず、封着ガラス層３の黒色が見られ、封着ガラス層中の低融点ガラス成分は、アルミ薄膜を突き抜け、第一のガラス基板２としっかりと反応しているように見られた。また、未接着な箇所やクラック等の接着不良は見られず、十分な接着が得られていることを確認した。
【００８９】
高温高湿試験（（６０℃−９０％）１０００時間に投入し、反射率の変化を確認したが、ほとんど変化はなかった。
【００９０】
また、前述の方法にて反応層７を測定したところ、図７のようにおよそ１００〜１５０ｎｍの凸型の反応層７が形成されていることを確認した。
【００９１】
（実施例３）
低融点ガラスとして、Ｂｉ２Ｏ３８３．２質量％、Ｂ２Ｏ３５．６質量％、ＺｎＯ１０．７質量％、Ａｌ２Ｏ３０．５質量％、ＮａＯ２１５０ｐｐｍの組成を有し、平均粒径（Ｄ５０）が１．０μｍのビスマス系ガラスフリット（軟化点：４１０℃）と、セラミックスフィラーとしてコージェライト粉末と、Ｆｅ２Ｏ３−ＣｕＯ−ＭｎＯ−Ａｌ２Ｏ３組成を有する電磁波吸収材とを用意した。コージェライト粉末は、平均粒径（Ｄ５０）が４．３μｍである。また、電磁波吸収材は、平均粒径（Ｄ５０）が１．２μｍである。
【００９２】
上述したビスマス系ガラスフリット６６．８体積％とコージェライト粉末３２．２体積％と電磁波吸収材１．０体積％と（コージェライト粉末と電磁波吸収材との合計含有量は３３．２体積％）を混合して封着用ガラス材料とし、この封着用ガラス材料８０質量％をビヒクル２０質量％と混合して封着用ガラスペーストを調製した。ビヒクルはバインダ成分としてのエチルセルロース（２．５質量％）を２，２，４−トリメチル−１，３ペンタンジオールモノイソブチレートからなる溶剤（９７．５質量％）に溶解したものである。
【００９３】
次に、ソーダライムガラスからなる第二のガラス基板４（寸法：１００×１００×０．７ｍｍｔ）を用意し、このガラス基板４の封止領域に封着用ガラスペーストをスクリーン印刷法で塗布した後、１２０℃×１０分の条件で乾燥させた。印刷パターンは線幅が０．７５ｍｍで８０ｍｍ×８０ｍｍの額縁状パターンとし、コーナー部の曲率半径Ｒは２ｍｍとした。つづいて、塗布層を３００℃×３０分の条件で樹脂バインダ成分を飛ばした。次いで、塗布層を４８０℃×１０分の条件で焼成することによって、膜厚が１５μｍの封着材料層を形成した。
【００９４】
次に、第一のガラス基板２（第二のガラス基板４と同組成、同形状のソーダライムガラスからなるガラス基板）に反射膜５として銀薄膜をスプレーコート法によって成膜した。
【００９５】
第一のガラス基板２の封止領域以外の領域をフィルムでカバーし、第一のガラス基板２の封止領域を３０％硝酸水溶液に３０秒から１分間浸し、封止領域上の銀薄膜を剥離させ、トリミングした。硝酸水溶液を蒸留水で洗い流した後、水分をエアナイフで飛ばし、フィルムカバーを取りはずして６０℃の乾燥器へ投入し１０分間乾燥させた。
【００９６】
上述した封着用ガラス体を有する第二のガラス基板４と反射膜５として銀薄膜を有する第一のガラス基板２（第二のガラス基板４と同組成、同形状ソーダライムガラスからなるガラス基板）とを積層した。次いで、第二のガラス基板４上から０．２５ＭＰａの圧力を加えた状態で、第二のガラス基板４を通して封着用ガラス体に対して、波長８０８ｎｍ、出力７０Ｗ、スポット径３．０ｍｍのレーザ光（半導体レーザ）を２ｍｍ／ｓの走査速度で照射し、封着材料層を溶融並びに急冷固化することによって、第一のガラス基板２と第二のガラス基板４とを封着した。レーザ照射時の加工温度（放射温度計で測定）は６２０℃であった。このようにして、封止した反射鏡１を後述する特性評価に供した。
【００９７】
作製した反射鏡１の封着ガラス層３とガラス基板２との接着状態を顕微鏡で確認したところ、未接着な箇所やクラック等の接着不良は見られず、十分な接着が得られていることを確認した。
【００９８】
高温高湿試験（６０℃−９０％）２４０時間に投入し、反射率の変化を確認したが、ほとんど変化はなかった。
【００９９】
また、前述の方法にて反応層７を測定したところ、図８のようにおよそ７０〜１５０ｎｍの凸型の反応層７が形成されていることを確認した。
上記実施例では、加熱源をレーザ光としているが、この他にも赤外線等の電磁波を使用することも可能である。
【０１００】
（比較例１）
ソーダライムガラスからなるガラス基板（寸法：１００×１００×４ｍｍｔ）に銀薄膜をスプレーコート法によって成膜した。つづいて銀薄膜の上に、およそ０．０３μｍ銅薄膜をスプレーコートし、さらにエポキシ系樹脂保護膜を４５μｍコートし、反射鏡を作製した。
【０１０１】
高温高湿試験（６０℃−９０％）２４０時間に投入し、反射率の変化を確認したところ、およそ１０〜１５％の反射率の低下が３５０ｎｍ〜１０００ｎｍの波長帯で確認された。
【０１０２】
（比較例２）
ソーダライムガラスからなるガラス基板（寸法：１００×１００×４ｍｍｔ）に銀薄膜をスプレーコート法によって成膜した。前記銀薄膜を成膜したガラス基板とソーダライムガラスからなるガラス基板（寸法：１００×１００×２．８ｍｍｔ）とで０．３８ｍｍの厚みのポリビニルブチラールを挟み込み、１２０℃、４０分の条件で加熱し、合わせガラス反射鏡とした。
【０１０３】
高温高湿試験（６０℃−９０％）２４０時間に投入し、反射率の変化を確認したところ、およそ１０〜２０％の反射率の低下が３５０ｎｍ〜１０００ｎｍの波長帯で確認された。
【符号の説明】
【０１０４】
１…反射鏡、２…第１のガラス基板、３…封着ガラス層、４…第２のガラス基板
５…反射膜、６…空間、７…反応層
【図１】
2014038118.tif 000003
【図２】
2014038118.tif 000004
【図３】
2014038118.tif 000005
【図４】
2014038118.tif 000006
【図５】
2014038118.tif 000007
【図６】
2014038118.tif 000008
【図７】
2014038118.tif 000009
【図８】
2014038118.tif 000010
【手続補正書】
【提出日】平成23年1月13日(2011.1.13)
【手続補正１】
【補正対象書類名】図面
【補正対象項目名】全図
【補正方法】変更
【補正の内容】
【図１】
2014038118.tif 000011
【図２】
2014038118.tif 000012
【図３】
2014038118.tif 000013
【図４】
2014038118.tif 000014
【図５】
2014038118.tif 000015
【図６】
2014038118.tif 000016
【図７】
2014038118.tif 000017
【図８】
2014038118.tif 000018